【手続補正書】
【提出日】平成28年2月12日(2016.2.12)
【手続補正１】
【補正対象書類名】明細書
【補正対象項目名】０１９４
【補正方法】変更
【補正の内容】
【０１９４】
本発明を本明細書中に開示した実施形態を参照しながら詳細に説明してきたが、変更及び改良は本発明の精神及び範囲内で行うことができることは理解されるであろう。
本開示は以下も包含する。
［１］
（ａ）ｉ）７０〜１００モル％のテレフタル酸残基、
ｉｉ）０〜３０モル％の、２０個以下の炭素原子を有する芳香族ジカルボン酸残基、及び、
ｉｉｉ）０〜３０モル％の、１６個以下の炭素原子を有する脂肪族ジカルボン酸残基、
を含むジカルボン酸成分、及び、
（ｂ）ｉ）１〜１５モル％の２，２，４，４−テトラメチル−１，３−シクロブタンジオール残基、及び、
ｉｉ）８５〜９９モル％の１，４−シクロヘキサンジメタノール残基、
を含むグリコール成分、
を含み、ジカルボン酸成分の総モル％は１００モル％であり、グリコール成分の総モル％は１００モル％である少なくとも１種のポリエステルを含む、透明半結晶性物品であって、インヘレント粘度は２５℃で０．５ｇ／１００ｍｌの濃度で６０／４０（ｗｔ／ｗｔ）フェノール／テトラクロロエタン中で決定して０．３５〜１．２ｄＬ／ｇであり、前記ポリエステルはＴｇが８５〜１１５℃であり、前記物品はポリエステルのＴｇよりも高い温度で延伸されたときに、０より大きな歪み誘発結晶化度を有する、物品。
［２］
前記ポリエステルのインヘレント粘度は０．３５ｄＬ／ｇ〜１．０ｄＬ／ｇ未満である、前記態様１に記載の物品。
［３］
前記ポリエステルのインヘレント粘度は０．３５〜０．８０ｄＬ／ｇである、前記態様１に記載の物品。
［４］
前記ポリエステルのインヘレント粘度は０．５０〜０．７５ｄＬ／ｇである、前記態様１に記載の物品。
［５］
前記ポリエステルのインヘレント粘度は０．６０〜０．７５ｄＬ／ｇである、前記態様１に記載の物品。
［６］
前記ポリエステルは１７０℃において半結晶化時間(crystallization half time)が１０分未満であるが、約３０秒を超える、前記態様１に記載の物品。
［７］
前記ポリエステルはＴｇが９０〜１１０℃である、前記態様１に記載の物品。
［８］
前記ポリエステルのジカルボン酸成分は８０〜１００モル％のテレフタル酸残基を含む、前記態様１に記載の物品。
［９］
前記ポリエステルのジカルボン酸成分は９０〜１００モル％のテレフタル酸残基を含む、前記態様１に記載の物品。
［１０］
前記ポリエステルのジカルボン酸成分は９５〜１００モル％のテレフタル酸残基を含む、前記態様１に記載の物品。
［１１］
前記ポリエステルのジカルボン酸成分は９９〜１００モル％のテレフタル酸残基を含む、前記態様１に記載の物品。
［１２］
前記ポリエステルは下記の少なくとも１つ：ポリ（エーテルイミド）、前記態様１に記載のポリエステル以外のポリエステル、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）から選ばれる少なくとも１種のポリマーとブレンドされている、前記態様１に記載の物品。
［１３］
前記ポリエステルは少なくとも１種の枝分かれ剤の残基を含む、前記態様１３に記載の物品。
［１４］
前記ポリエステルは少なくとも１種の枝分かれ剤の残基を、二酸又はジオール残基の総モル％を基準として０．０１〜１０質量％の量で含む、前記態様１に記載の物品。
［１５］
ＡＳＴＭ  Ｄ−１９２５による前記ポリエステルの黄色度指数は５０未満である、前記態様１に記載の物品。
［１６］
前記ポリエステルは国際照明委員会(International Commission on Illumination)のＬ＊、ａ＊及びｂ＊表色系によりｂ＊値が−１０〜１０未満であり、Ｌ＊値が５０〜９０である、前記態様１に記載の物品。
［１７］
前記態様１に記載の物品を透明歪み誘発結晶化させた物品。
［１８］
前記物品は前記ポリエステルのＴｇよりも高い温度で延伸されたときに、歪み誘発結晶化度が０．８％〜３５％である、前記態様１に記載の物品。
［１９］
前記物品は前記ポリエステルのＴｇよりも１０℃高い温度で延伸されたときに、歪み誘発結晶化度が８％〜３５％である、前記態様１に記載の物品。
［２０］
前記物品は前記ポリエステルのＴｇよりも２０℃高い温度で延伸されたときに、歪み誘発結晶化度が８％〜３５％である、前記態様１に記載の物品。
【手続補正２】
【補正対象書類名】特許請求の範囲
【補正対象項目名】全文
【補正方法】変更
【補正の内容】
【特許請求の範囲】
【請求項１】
（ａ）ｉ）７０〜１００モル％のテレフタル酸残基、
ｉｉ）０〜３０モル％の、２０個以下の炭素原子を有する芳香族ジカルボン酸残基、及び、
ｉｉｉ）０〜３０モル％の、１６個以下の炭素原子を有する脂肪族ジカルボン酸残基、
を含むジカルボン酸成分、及び、
（ｂ）ｉ）１〜１５モル％の２，２，４，４−テトラメチル−１，３−シクロブタンジオール残基、及び、
ｉｉ）８５〜９９モル％の１，４−シクロヘキサンジメタノール残基、
を含むグリコール成分、
を含み、ジカルボン酸成分の総モル％は１００モル％であり、グリコール成分の総モル％は１００モル％である少なくとも１種のポリエステルを含む、透明半結晶性歪み誘発結晶化物品であって、インヘレント粘度は２５℃で０．５ｇ／１００ｍｌの濃度で６０／４０（ｗｔ／ｗｔ）フェノール／テトラクロロエタン中で決定して０．３５〜１．２ｄＬ／ｇであり、前記ポリエステルはガラス転移温度（Ｔｇ）が８５〜１１５℃であり、前記Ｔｇが、明細書で規定した示差走査熱量測定（ＤＳＣ）で評価した第二の加熱スキャンから測定され、
前記物品はポリエステルのＴｇよりも高い温度で延伸されたときに、０より大きな歪み誘発結晶化度を有し、フィルム形態の歪み誘発結晶化物品の％歪み誘発結晶化度（Ｘｃ）が、明細書で規定したＤＳＣにおいて評価されるフィルムの第一の加熱スキャンから式（２）
【数１】
2015507074.tif 000001
により決定される、物品。
【請求項２】
前記ポリエステルのインヘレント粘度は０．３５ｄＬ／ｇ〜１．０ｄＬ／ｇ未満、又は
０．３５〜０．８０ｄＬ／ｇ、又は０．５０〜０．７５ｄＬ／ｇ、又は０．６０〜０．７５ｄＬ／ｇである、請求項１記載の物品。
【請求項３】
前記ポリエステルは１７０℃において半結晶化時間(crystallization half time)が１０分未満であるが、約３０秒を超える、請求項１記載の物品。
【請求項４】
前記ポリエステルはＴｇが９０〜１１０℃である、請求項１記載の物品。
【請求項５】
前記ポリエステルのジカルボン酸成分は８０〜１００モル％のテレフタル酸残基を含む、請求項１記載の物品。
【請求項６】
前記ポリエステルのジカルボン酸成分は９０〜１００モル％のテレフタル酸残基を含む、請求項１記載の物品。
【請求項７】
前記ポリエステルのジカルボン酸成分は９５〜１００モル％のテレフタル酸残基を含む、請求項１記載の物品。
【請求項８】
前記ポリエステルのジカルボン酸成分は９９〜１００モル％のテレフタル酸残基を含む、請求項１記載の物品。
【請求項９】
前記ポリエステルは下記の少なくとも１つ：ポリ（エーテルイミド）、請求項１のポリエステル以外のポリエステル、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル及びポリ（エーテル−ケトン）から選ばれる少なくとも１種のポリマーとブレンドされている、請求項１記載の物品。
【請求項１０】
前記ポリエステルは少なくとも１種の枝分かれ剤の残基を含む、請求項１記載の物品。
【請求項１１】
前記ポリエステルは少なくとも１種の枝分かれ剤の残基を、二酸又はジオール残基の総モル％を基準として０．０１〜１０質量％の量で含む、請求項１０記載の物品。
【請求項１２】
ＡＳＴＭ  Ｄ−１９２５による前記ポリエステルの黄色度指数は５０未満である、請求項１記載の物品。
【請求項１３】
前記ポリエステルは国際照明委員会(International Commission on Illumination)のＬ＊、ａ＊及びｂ＊表色系によりｂ＊値が−１０〜１０未満であり、Ｌ＊値が５０〜９０である、請求項１記載の物品。
【請求項１４】
前記物品は前記ポリエステルのＴｇよりも高い温度で延伸されたときに、歪み誘発結晶化度が０．８％〜３５％である、請求項１記載の物品。
【請求項１５】
前記物品は前記ポリエステルのＴｇよりも１０℃高い温度で延伸されたときに、歪み誘発結晶化度が８％〜３５％であり、又は前記ポリエステルのＴｇよりも２０℃高い温度で延伸されたときに、歪み誘発結晶化度が８％〜３５％である、請求項１記載の物品。